(57)【特許請求の範囲】
【請求項１】
導体の外周にメタロセン触媒により重合されたエチレンとα−オレフィンとの共重合体を主成分とし、メルトフローレートが５０ｇ／ｍｉｎ以上でかつ酢酸ビニル量が４０％以上のエチレン・酢酸ビニル共重合体を５ｗｔ％以上３０ｗｔ％以下含有するベースポリマからなる無リン系ノンハロゲン難燃樹脂組成物を被覆してなる絶縁層を備えた電線であって、前記無リン系ノンハロゲン難燃樹脂組成物は、前記ベースポリマ１００重量部に対し、金属水酸化物を１００重量部以上２５０重量部以下、鉱油を１重量部以上２０重量部以下含有してなり、前記絶縁層の表面粗さＲａ値が１．５μｍ以下であり、かつEN60332-1-2に準拠した垂直燃焼試験に合格することを特徴とする無リン系ノンハロゲン難燃絶縁電線。
【請求項２】
導体の外周に絶縁層を備えた絶縁電線の外周に、メタロセン触媒により重合されたエチレンとα−オレフィンとの共重合体を主成分とし、メルトフローレートが５０ｇ／ｍｉｎ以上でかつ酢酸ビニル量が４０％以上のエチレン・酢酸ビニル共重合体を５ｗｔ％以上３０ｗｔ％以下含有するベースポリマからなる無リン系ノンハロゲン難燃樹脂組成物を被覆してなるシース層を備えた無リン系ノンハロゲン難燃絶縁ケーブルであって、前記無リン系ノンハロゲン難燃樹脂組成物は、前記ベースポリマ１００重量部に対し、金属水酸化物を１００重量部以上２５０重量部以下、鉱油を１重量部以上２０重量部以下含有してなり、前記シース層の表面粗さＲａ値が１．５μｍ以下であり、かつEN60332-1-2に準拠した垂直燃焼試験に合格することを特徴とする無リン系ノンハロゲン難燃絶縁ケーブル。
【発明の詳細な説明】
【技術分野】
【０００１】
本発明は、海外の難燃規格（ＥＮ、ＤＩＮ、ＢＳ）に合格する高難燃性を有し、かつ機械的特性に優れ、押出外観が平滑な無リン系ノンハロゲン難燃絶縁電線および無リン系ノンハロゲン難燃絶縁ケーブルに関するものである。
【背景技術】
【０００２】
近年、ポリ塩化ビニルやハロゲン系難燃剤を使用しない環境負荷の小さなノンハロゲン難燃性電線・ケーブルは、いわゆるエコ電線・ケーブルとして急速に普及している。
【０００３】
これらのノンハロゲン難燃性電線・ケーブルでは、電線の絶縁体としてポリオレフィンに水酸化マグネシウムをはじめとするノンハロゲン難燃剤を多量に混和した樹脂組成物が用いられているのが一般的である。
【０００４】
水酸化マグネシウムをはじめとするノンハロゲン難燃剤を用いて、海外の難燃規格（ＥＮ、ＤＩＮ、ＢＳ）に合格する、垂直燃焼試験における高難燃化を実現するためには、多量のノンハロゲン難燃剤を混和する必要があり、このため、引張強さや伸びなどの機械的特性が大幅に低下する問題がある。
【０００５】
このような問題を解決するため、メタロセン触媒によって重合された分子量分布の狭い高強度で柔軟なポリオレフィンをベースポリマとして用いる手法がある（例えば、特開２００９−１９１９０号公報）。
【先行技術文献】
【特許文献】
【０００６】
【特許文献１】特開２００９−１９１９０号公報
【発明の概要】
【発明が解決しようとする課題】
【０００７】
かかる手法であれば、ベースポリマに対してノンハロゲン難燃剤を多量に混入しても機械的特性が損なわれにくい優れた利点があるが、改善の余地がないわけではない。
【０００８】
つまり、製造コストの低減のためには、樹脂組成物の押出速度を高速化することが望ましいが、メタロセン触媒によって重合されたポリオレフィンのように、分子量分布の狭いポリマは、押出成形する際にメルトフラクチャを顕著に生じる傾向があり、押出外観を損ねてしまうことがある。
【０００９】
一方、赤リンなどの難燃助剤を加え、ノンハロゲン難燃剤を減量する方法もあるが、赤リンは燃焼時に有害なホスフィンを発生したり、廃却時にはリン酸を生成し地下水脈を汚染する懸念が指摘されることから、最近では使用を控える傾向にあり、難燃性に優れた無リン系ノンハロゲン難燃電線・ケ−ブルの開発が要求されていた。
【００１０】
そこで、本発明は、海外の難燃規格（ＥＮ、ＤＩＮ、ＢＳ）に合格する高難燃性を有し、かつ機械的特性に優れ、押出外観が平滑な無リン系ノンハロゲン難燃絶縁電線および無リン系ノンハロゲン難燃絶縁ケーブルを提供することを目的とする。
【課題を解決するための手段】
【００１１】
上記目的を達成するために、請求項１の発明は、導体の外周にメタロセン触媒により重合されたエチレンとα−オレフィンとの共重合体を主成分とし、メルトフローレートが５０ｇ／ｍｉｎ以上でかつ酢酸ビニル量が４０％以上のエチレン・酢酸ビニル共重合体を５ｗｔ％以上３０ｗｔ％以下含有するベースポリマからなる無リン系ノンハロゲン難燃樹脂組成物を被覆してなる絶縁層を備えた電線であって、前記無リン系ノンハロゲン難燃樹脂組成物は、前記ベースポリマ１００重量部に対し、金属水酸化物を１００重量部以上２５０重量部以下、鉱油を１重量部以上２０重量部以下含有してなり、前記絶縁層の表面粗さＲａ値が１．５μｍ以下であり、かつEN60332-1-2に準拠した垂直燃焼試験に合格することを特徴とする無リン系ノンハロゲン難燃絶縁電線である。
【００１２】
また、請求項２の発明は、導体の外周に絶縁層を備えた絶縁電線の外周に、メタロセン触媒により重合されたエチレンとα−オレフィンとの共重合体を主成分とし、メルトフローレートが５０ｇ／ｍｉｎ以上でかつ酢酸ビニル量が４０％以上のエチレン・酢酸ビニル共重合体を５ｗｔ％以上３０ｗｔ％以下含有するベースポリマからなる無リン系ノンハロゲン難燃樹脂組成物を被覆してなるシース層を備えた無リン系ノンハロゲン難燃絶縁ケーブルであって、前記無リン系ノンハロゲン難燃樹脂組成物は、前記ベースポリマ１００重量部に対し、金属水酸化物を１００重量部以上２５０重量部以下、鉱油を１重量部以上２０重量部以下含有してなり、前記シース層の表面粗さＲａ値が１．５μｍ以下であり、かつEN60332-1-2に準拠した垂直燃焼試験に合格することを特徴とする無リン系ノンハロゲン難燃絶縁ケーブルである。
【発明の効果】
【００１３】
本発明によれば、海外の難燃規格（ＥＮ、ＤＩＮ、ＢＳ）に合格する高難燃性を有し、かつ機械的特性に優れ、押出外観が平滑な無リン系ノンハロゲン難燃絶縁電線および無リン系ノンハロゲン難燃絶縁ケーブルを得ることができる。
【図面の簡単な説明】
【００１４】
【図１】本発明の実施の形態に係る無リン系ノンハロゲン難燃絶縁電線の断面図である。
【図２】本発明の実施の形態に係る無リン系ノンハロゲン難燃絶縁ケーブルの断面図である。
【発明を実施するための形態】
【００１５】
以下、本発明を詳細に説明する。本発明は、導体の外周にメタロセン触媒により重合されたエチレンとα−オレフィンとの共重合体を主成分とし、メルトフローレートが５０ｇ／ｍｉｎ以上でかつ酢酸ビニル量が４０％以上のエチレン・酢酸ビニル共重合体を５ｗｔ％以上３０ｗｔ％以下含有するベースポリマからなる無リン系ノンハロゲン難燃樹脂組成物を被覆してなる絶縁層を備えた電線であって、前記無リン系ノンハロゲン難燃樹脂組成物は、前記ベースポリマ１００重量部に対し、金属水酸化物を１００重量部以上２５０重量部以下、鉱油を１重量部以上２０重量部以下含有してなり、前記絶縁層の表面粗さＲａ値が１．５μｍ以下であり、かつEN60332-1-2に準拠した垂直燃焼試験に合格する無リン系ノンハロゲン難燃絶縁電線である。なお、ここでいう主成分とは、ポリマに対して５０ｗｔ％以上を占める成分のことをいう。
【００１６】
本発明は、メタロセン触媒により重合されたエチレンとα−オレフィンとの共重合体を主成分として、EN60332-1-2に準拠した垂直燃焼試験に合格させるべく難燃剤を高充填したとしても、平滑な外観を有する無リン系ノンハロゲン難燃絶縁電線を製造することに成功した。
【００１７】
図１は、本発明の一実施の形態の断面説明図であり、無リン系ノンハロゲン難燃絶縁電線の構造例を示している。
【００１８】
無リン系ノンハロゲン難燃絶縁電線１１は、導体１の外周に絶縁層２を備えた構造を有し、夫々の材質は例えば導体１は銅又は銅合金などを用いることができ、導電性材料であれば特にこれを限定するものではなく、絶縁層２は以下に説明する無リン系ノンハロゲン難燃樹脂組成物である。
【００１９】
図２は、本発明に係る無リン系ノンハロゲン難燃絶縁ケーブルの好適な実施の形態を示す断面図である。
【００２０】
図２に示すように、本実施の形態の無リン系ノンハロゲン難燃絶縁ケーブル１０は、２本並列の無リン系ノンハロゲン難燃絶縁電線１１を介在３と共に対撚りして構成されるコアの外周に、以下に説明する無リン系ノンハロゲン難燃樹脂組成物からなるケーブルシース４を被覆したものである。介在３は、例えばポリプロピレンで構成される。
【００２１】
絶縁層の表面粗さＲａ値が１．５μｍ以下であり、EN60332-1-2に準拠した垂直燃焼試験に合格する無リン系ノンハロゲン難燃樹脂組成物の樹脂配合は特にこれを制限するものではないが、以下にその一例を示す。
【００２２】
無リン系ノンハロゲン難燃樹脂組成物のベースポリマとしては、メタロセン触媒により重合されたエチレンと、炭素数が３から８のα−オレフィンとの共重合体及び、メルトフローレートが５０ｇ／ｍｉｎ以上でかつ酢酸ビニル量が４０％以上のエチレン・酢酸ビニル共重合体で構成されるポリマを用いる。
【００２３】
エチレンと炭素数が３から８であるα−オレフィンとの共重合体としては、例えば、エチレン・プロピレン・コポリマ、エチレン・ブテンコポリマ、エチレン・へキセンコポリマ、エチレン・オクテンコポリマ等を用いることができる。
【００２４】
炭素数が３から８のα−オレフィンとしては、例えば、プロピレン、１−ブテン、４−メチルー１−ペンテン、１−へキセン、１−オクテンなどが挙げられる。これらのうち、１−ブテン、１−オクテンがより好ましい。
【００２５】
また、本発明では、エチレンとα−オレフィンとの共重合体と、エチレン・酢酸ビニル共重合体とをブレンドしたベースポリマを用いるが、そのブレンド比率は、エチレンとα−オレフィンとの共重合体をベースポリマ全体における主成分とし、エチレン・酢酸ビニル共重合体をベースポリマ全体に対して５ｗｔ％以上３０ｗｔ％以下とする。
【００２６】
また、本発明では、エチレンとα−オレフィンとの共重合体をベースポリマ全体における主成分とし、エチレン・酢酸ビニル共重合体をベースポリマ全体に対して５ｗｔ％以上３０ｗｔ％以下とするが、本発明の効果を奏する限りにおいて、更に他のポリマとブレンドする樹脂組成物であってもよい。例えば、ポリエチレン（例えばＬＬＤＰＥ）、エチレン系共重合体（ＥＶＡ、ＥＥＡなど）、ＥＰゴムとブレンドすることができる。
【００２７】
本発明は、ベースポリマに対して金属水酸化物を添加して用いる。金属水酸化物を添加する理由はベースポリマに更なる難燃性を付与するためである。
【００２８】
金属水酸化物は、たとえば、水酸化マグネシウム、水酸化アルミニウム、水酸化カルシウムなどを用いることができ、これらの難燃剤にビニルトリエトキシシラン、ビニルトリス（ベータ−メトキシエトキシ）シラン、アミノシラン等のシランカップリング剤や、ステアリン酸、オレイン酸などの脂肪酸、チタネートなどを周知の手法により表面処理して使用することが望ましい。
【００２９】
金属水酸化物の混和総量は、ベースポリマ１００重量部に対して１００重量部以上２５０重量部以下とする。より好ましい範囲は１５０重量部以上２００重量部以下である。
【００３０】
本発明は、ベースポリマに対して鉱油を添加する。鉱油を添加して用いる理由は、更に押出時に押出機の負荷を軽減し、押出外観を平滑にするためである。
【００３１】
本発明で用いる鉱油とは、例えば、ゴム用プロセスオイルであり、パラフィン系オイル、ナフテン系オイル、アロマ系オイルから選ばれた1種または２種以上を複合して用いることもできる。特に、エチレン・αオレフィン共重合ポリマとの相溶性が高いパラフィン系オイルが好適である。
【００３２】
鉱油の混和総量は、ベースポリマ１００重量部に対して１重量部以上２０重量部以下とする。
【００３３】
なお、無リン系ノンハロゲン難燃絶縁電線および無リン系ノンハロゲン難燃絶縁ケーブルの用途に応じて、上記で得られた電線やケーブルに対して電子線や紫外線等を照射したり、有機過酸化物を用いて周知の方法で架橋処理して用いることもできる。
【００３４】
なお、本発明においては、前記した成分に加えて架橋助剤、難燃助剤、酸化防止剤、滑剤、安定剤、充填剤、着色剤、シリコーン等を添加してもよい。
【００３５】
また、本実施の形態の無リン系ノンハロゲン難燃絶縁ケーブル１０は、無リン系ノンハロゲン難燃絶縁電線１１の絶縁層２と同じ樹脂組成物でシース４を形成しているので、無リン系ノンハロゲン難燃絶縁ケーブル１０も無リン系ノンハロゲン難燃絶縁電線１１と同様の作用効果を有する。
【００３６】
図２の無リン系ノンハロゲン難燃絶縁ケーブル１０は、絶縁層２とシース４の両方を上記無リン系ノンハロゲン難燃樹脂組成物で構成したものであるが、本発明に係る無リン系ノンハロゲン難燃絶縁ケーブル１０は、シース４のみを上記の樹脂組成物で構成するものであってもよい。
【００３７】
絶縁層２及びシース４を構成する無リン系ノンハロゲン難燃樹脂組成物は円形の電線及びケーブルの他に、例えば平型ケーブルの保護層などにも適用可能である。
【実施例】
【００３８】
次に、本発明の実施の形態について、実施例に基づいて説明するが、本発明の実施の形態はこれらの実施例に限定されるものではない。
【００３９】
（実施例１〜６）
表１に記載された成分を１００〜１３０℃に保持した８インチオープンロールに投入して混練し、混練後１００℃に保持した４０ｍｍ押出機(Ｌ／Ｄ＝２４)を用いて、導体径０．２６ｍｍの単線を７本撚った銅線上に厚さ１．０ｍｍで押出被覆した。続いてこれを１２気圧の蒸気加硫缶に３分間投入し架橋処理してノンハロゲン難燃電線（試料）を作製した。
【００４０】
各試料の評価方法は以下のようにして行った。
【００４１】
（１）難燃性
試料をＥＮ６０３３２−１−２に準拠した垂直燃焼試験を行い、垂直における難燃性を評価した。評価の基準は、１分以内に自己消火したものを合格（○）、１分を超えるものを不合格（×）とした。
【００４２】
（２）引張特性
試料から導体を抜き取って得られたチューブをＪＩＳ  Ｃ３００５に準拠して引張試験を行った。引張速度は２００ｍｍ／ｍｉｎとした。引張強さと伸び率の目標は、それぞれ１０ＭＰａ以上、３５０％以上とした。
【００４３】
（３）押出外観
押出速度４０ｍ／ｍｉｎでやや引き落としながら押出したときに試料表面の状態を表面粗さ計を用いて測定し、Ｒａ値が１．５μｍ以下であれば合格（○）、これを超える場合には不合格（×）とした。
【００４４】
【表１】
0005590177.tif 000002
【００４５】
表１に示したように、本発明である実施例１〜６はいずれも垂直燃焼試験に合格し、引張特性および押出外観も良好であることが分かる。
【符号の説明】
【００４６】
１  導体
２  絶縁層
３  介在
４  シース
１０  無リン系ノンハロゲン難燃絶縁ケーブル
１１  無リン系ノンハロゲン難燃絶縁電線
【要約】
【課題】本発明は、海外の難燃規格（ＥＮ、ＤＩＮ、ＢＳ）に合格する高難燃性を有し、かつ機械的特性に優れ、押出外観が平滑な無リン系ノンハロゲン難燃樹脂組成物、無リン系ノンハロゲン難燃絶縁電線および無リン系ノンハロゲン難燃絶縁ケーブルを提供することを目的とする。
【解決手段】導体の外周にメタロセン触媒により重合されたエチレンとα−オレフィンとの共重合体を主成分とする無リン系ノンハロゲン難燃樹脂組成物を被覆してなる絶縁層を備えた電線であって、前記絶縁層の表面粗さＲａ値が１．５μｍ以下であり、かつEN60332-1-2に準拠した垂直燃焼試験に合格することを特徴とする無リン系ノンハロゲン難燃絶縁電線である。
【選択図】図１【図１】
0005590177.tif 000003
【図２】
0005590177.tif 000004